(57)【要約】【課題】複数の原料成分が複合化され、かつ結晶成長が少ない粒子を効率よく製造する方法を提供すること。【解決手段】良溶媒にＬｉ２Ｓ及びＬｉＸ（Ｘは、Ｆ、Ｃｌ、Ｂｒ、及びＩの少なくとも一種である）を溶解して、良溶媒溶液を得ること、及び得られた前記良溶媒溶液を、前記良溶媒の沸点よりも１６５℃以上高い温度の貧溶媒と接触させて前記良溶媒を蒸発させることにより、複合化粒子を析出させること、を含み、かつ（ｉ）前記良溶媒溶液が、前記良溶媒にさらにＨ２Ｓを溶解して得られたものであること、及び（ｉｉ）前記貧溶媒にＨ２Ｓが溶解されていること、のうちの少なくとも一方を満たす複合化粒子の製造方法。【選択図】図１Ａ
2018154547.tif 000002
【特許請求の範囲】
【請求項１】
複合化粒子の製造方法であって、
前記方法が、
良溶媒にＬｉ２Ｓ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて前記良溶媒を蒸発させることにより、複合化粒子を析出させること、
を含み、かつ
（ｉ）前記良溶媒溶液が、前記良溶媒にさらにＨ２Ｓを溶解して得られたものであること、及び（ｉｉ）前記貧溶媒にＨ２Ｓが溶解されていること、のうちの少なくとも一方を満たす、
複合化粒子の製造方法。
【請求項２】
前記ＬｉＸが、ＬｉＩ及びＬｉＢｒである、請求項１に記載の方法。
【請求項３】
前記（ｉ）を少なくとも満たす、請求項１又は２に記載の方法。
【請求項４】
前記（ｉ）において、前記良溶媒へのＨ２Ｓの吹き込みによって、前記良溶媒にさらにＨ２Ｓを溶解して前記良溶媒溶液を得る、請求項３に記載の方法。
【請求項５】
前記（ｉｉ）を少なくとも満たす、請求項１〜４のいずれか一項に記載の方法。
【請求項６】
前記（ｉｉ）において、前記貧溶媒へのＨ２Ｓの吹き込みによって、前記貧溶媒にＨ２Ｓを溶解させる、請求項５に記載の方法。
【請求項７】
前記ＬｉＸ（Ｘは、Ｆ、Ｃｌ、Ｂｒ、及びＩの少なくとも一種である）の割合が、前記Ｌｉ２Ｓ１モルに対して、０．３０モル以上０．６０モル以下である、請求項１〜６のいずれか一項に記載の方法。
【請求項８】
良溶媒にＬｉＨＳ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて、前記良溶媒を蒸発させることにより、粒子を析出させること、
を含む、複合化粒子の製造方法。
【請求項９】
前記ＬｉＸ（Ｘは、Ｆ、Ｃｌ、Ｂｒ、及びＩの少なくとも一種である）の割合が、前記ＬｉＨＳ１モルに対して、０．３０モル以上０．６０モル以下である、請求項８に記載の方法。
【請求項１０】
前記ＬｉＸが、ＬｉＩ及びＬｉＢｒである、請求項８又は９に記載の方法。
【請求項１１】
前記良溶媒溶液と前記貧溶媒との接触を、前記良溶媒溶液の前記貧溶媒への滴下、噴霧、又は注入によって行う、請求項１〜１０のいずれか一項に記載の方法。
【請求項１２】
前記良溶媒溶液と前記貧溶媒との接触を、前記良溶媒溶液の前記貧溶媒への滴下によって行う、請求項１１に記載の方法。
【発明の詳細な説明】
【技術分野】
【０００１】
本発明は、複合化粒子の製造方法に関する。
【背景技術】
【０００２】
溶液中から粒子を析出させる従来の技術としては、容器内の溶液を加熱して溶媒を蒸発させて除去することにより粒子を得る方法（以下、「蒸発乾固法」という。）、溶液を熱風中に噴霧して溶媒を気相中で蒸発させて乾燥粉末として粒子を析出させる方法（以下、「スプレードライ法」という。）、及び溶質を良溶媒に溶解した溶液を良溶媒よりも高い温度に加熱された貧溶媒に滴下して良溶媒を蒸発させて粒子と貧溶媒とのスラリーを得る方法（以下、「良溶媒と貧溶媒を用いる一般的な方法」という。）が挙げられる。
【０００３】
良溶媒と貧溶媒を用いる一般的な方法の具体例としては、特許文献１が挙げられる。特許文献１では、良溶媒を良溶媒よりも高い温度に加熱した貧溶媒に滴下する方法において、良溶媒の沸点と貧溶媒の加熱温度差を約４０℃とすることが開示されている。
【先行技術文献】
【特許文献】
【０００４】
【特許文献１】特開平７−３１６０８７号公報
【発明の概要】
【発明が解決しようとする課題】
【０００５】
蒸発乾固法、スプレードライ法、及び良溶媒と貧溶媒を用いる一般的な方法のいずれも、粒子を析出させる方法として用いることができる。これらの方法では、溶媒が蒸発する速度が比較的遅い。そのため、ゆっくりと結晶成長した粒子が析出するから、結晶成長の少ない粒子を得ることは難しい。加えて、複数の原料成分が溶解した溶液から粒子を析出させる場合、各原料成分は溶解度が低い順に別々の結晶として析出するため、複数の原料成分が複合化されている粒子を得ることは困難である。
【０００６】
このため、複数の原料成分が複合化した粒子を製造したい場合には、蒸発乾固法、スプレードライ法、及び良溶媒と貧溶媒を用いる一般的な方法は、いずれも効率が悪い。
【０００７】
従って、本発明の目的は、複数の原料成分が複合化され、かつ結晶成長が少ない粒子を、効率よく製造する方法を提供することにある。
【０００８】
ここで「複合化」とは、製造された粒子において、複数の原料成分が高度に均一に分散し、各原料成分単一の結晶相の成長が少ない状態に混合されていることをいう。粒子における各原料成分単一の結晶相の成長が少ないことは、例えば、ＸＲＤ分析による結晶ピークのシフトによって確認することができる。
【課題を解決するための手段】
【０００９】
本発明者は、以下の手段により上記目的を達成できることを見出した。
【００１０】
〈態様１〉複合化粒子の製造方法であって、
前記方法が、
良溶媒にＬｉ２Ｓ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて前記良溶媒を蒸発させることにより、複合化粒子を析出させること、
を含み、かつ
（ｉ）前記良溶媒溶液が、前記良溶媒にさらにＨ２Ｓを溶解して得られたものであること、及び（ｉｉ）前記貧溶媒にＨ２Ｓが溶解されていること、のうちの少なくとも一方を満たす、
複合化粒子の製造方法。
〈態様２〉前記ＬｉＸが、ＬｉＩ及びＬｉＢｒである、態様１に記載の方法。
〈態様３〉前記（ｉ）を少なくとも満たす、態様１又は２に記載の方法。
〈態様４〉前記（ｉ）において、前記良溶媒へのＨ２Ｓの吹き込みによって、前記良溶媒にさらにＨ２Ｓを溶解して前記良溶媒溶液を得る、態様３に記載の方法。
〈態様５〉前記（ｉｉ）を少なくとも満たす、態様１〜４のいずれか一項に記載の方法。
〈態様６〉前記（ｉｉ）において、前記貧溶媒へのＨ２Ｓの吹き込みによって、前記貧溶媒にＨ２Ｓを溶解させる、態様５に記載の方法。
〈態様７〉前記ＬｉＸ（Ｘは、Ｆ、Ｃｌ、Ｂｒ、及びＩの少なくとも一種である）の割合が、前記Ｌｉ２Ｓ１モルに対して、０．３０モル以上０．６０モル以下である、態様１〜６のいずれか一項に記載の方法。
〈態様８〉良溶媒にＬｉＨＳ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて、前記良溶媒を蒸発させることにより、粒子を析出させること、
を含む、複合化粒子の製造方法。
〈態様９〉
前記ＬｉＸ（Ｘは、Ｆ、Ｃｌ、Ｂｒ、及びＩの少なくとも一種である）の割合が、前記ＬｉＨＳ１モルに対して、０．３０モル以上０．６０モル以下である、態様８に記載の方法。
〈態様１０〉
前記ＬｉＸが、ＬｉＩ及びＬｉＢｒである、態様８又は９に記載の方法。
〈態様１１〉
前記良溶媒溶液と前記貧溶媒との接触を、前記良溶媒溶液の前記貧溶媒への滴下、噴霧、又は注入によって行う、態様１〜１０のいずれか一項に記載の方法。
〈態様１２〉
前記良溶媒溶液と前記貧溶媒との接触を、前記良溶媒溶液の前記貧溶媒への滴下によって行う、態様１１に記載の方法。
【発明の効果】
【００１１】
本発明によれば、複数の原料成分、具体的には、Ｌｉ２Ｓ及びＬｉＸ（Ｘは、Ｆ、Ｃｌ、Ｂｒ、及びＩの少なくとも一種である）が複合化され、かつ結晶成長が少ない粒子を、効率よく製造することができる。
【図面の簡単な説明】
【００１２】
【図１Ａ】図１Ａは、本発明の方法の実施態様の一例を図示したものである。
【図１Ｂ】図１Ｂは、本発明の方法の実施態様の別の一例を図示したものである。
【図１Ｃ】図１Ｃは、良溶媒中にＨ２Ｓを溶解させて本発明の方法を実施する方法の一例を図示したものである。
【図１Ｄ】図１Ｄは、貧溶媒中にＨ２Ｓを溶解させて本発明の方法を実施する方法の一例を図示したものである。
【図２】図２は、比較例１の方法により得られた粒子の走査型電子顕微鏡写真である。
【図３】図３は、実施例１の方法により得られた粒子の走査型電子顕微鏡写真である。
【図４】図４は、参考例１の方法により得られた粒子の走査型電子顕微鏡写真である。
【図５】図５は、実施例１、参考例１及び比較例１の方法により得られた粒子のＸ線解析測定結果を示した図である。
【図６】図６は、実施例１及び参考例１の方法により得られた粒子のＸ線解析測定結果を示した図である。
【図７】図７は、実施例１及び参考例１の方法により得られた粒子のＸＧ／ＤＴＡ測定結果を示した図である。
【発明を実施するための形態】
【００１３】
以下、本発明の実施の態様について詳述する。なお、本発明は、以下の実施形態に限定されるのではなく、本発明の要旨の範囲内で種々変形して実施できる。
【００１４】
本発明の第１の形態は、
複合化粒子の製造方法であって、
前記方法が、
良溶媒にＬｉ２Ｓ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて前記良溶媒を蒸発させることにより、複合化粒子を析出させること、
を含み、かつ
（ｉ）前記良溶媒溶液が、前記良溶媒にさらにＨ２Ｓを溶解して得られたものであること、及び（ｉｉ）前記貧溶媒にＨ２Ｓが溶解されていること、のうちの少なくとも一方を満たす、
複合化粒子の製造方法
に関する。
【００１５】
本発明の第２の形態は、
良溶媒にＬｉＨＳ及びＬｉＸ（Ｘは、Ｆ、Ｃｌ、Ｂｒ、及びＩの少なくとも一種である）を溶解して、良溶媒溶液を得ること、及び
得られた前記良溶媒溶液を、前記良溶媒の沸点よりも１６５℃以上高い温度の貧溶媒と接触させて、前記良溶媒を蒸発させることにより、粒子を析出させること、
を含む、複合化粒子の製造方法
に関する。
【００１６】
原理によって限定されるものではないが、本件発明における作用原理は、以下のとおりであると考える。
【００１７】
従来、蒸発乾固法、スプレードライ法、又は良溶媒と貧溶媒を用いる一般的な方法では、以下の理由から複合化された粒子を効率よく回収できない。
【００１８】
蒸発乾固法の場合、溶媒の蒸発速度が遅いため、ゆっくりと結晶成長した大きい粒子が析出する。このため、蒸発乾固法では、複数の原料成分が複合化された粒子を回収することが困難である。
【００１９】
スプレードライ法の場合、蒸発乾固法よりも早く良溶媒を蒸発させることができるが、良溶媒が蒸発する速度は十分でない。そのため、複数の原料成分が溶解度ごとに別々に析出する傾向にある。また、粒子の乾燥に時間がかかるため、気相中の粒子が乾燥途中で他の粒子と互いに衝突して凝集する傾向にある。さらに、析出した粒子が乾燥不十分の場合等には、容器底面で凝集してしまう。このため、スプレードライ法では、複数の原料成分が複合化された粒子を回収することが困難である。
【００２０】
良溶媒と貧溶媒を用いる一般的な方法の場合、良溶媒溶液が良溶媒の沸点との温度差の小さい貧溶媒と接触すると、良溶媒溶液は一旦貧溶媒と混合され、混合溶液となる。その後、貧溶媒の熱によって徐々に良溶媒が蒸発し、この混合溶液から抜けていく。この場合、良溶媒が抜けていく速度が遅いため、原料成分は結晶成長した大きい粒子として析出する。また、原料成分はそれぞれ溶解度の低い順にゆっくり析出するため、お互い別々の粒子として析出し、複合体として析出させにくい。このため、良溶媒と貧溶媒を用いる一般的な方法では、複数の原料成分が複合化された粒子を回収することが困難である。
【００２１】
これに対して、粒子が析出する際の溶媒の蒸発速度が十分に速い場合には、複数の原料成分は溶解度毎に分かれることなく、複合化され、かつ結晶成長せずに、複合化粒子として析出する。
【００２２】
本発明では、原料成分（例えば、Ｌｉ２Ｓ及びＬｉＸ（Ｘは、Ｆ、Ｃｌ、Ｂｒ、及びＩの少なくとも一種である））を溶解した良溶媒溶液を、良溶媒の沸点よりも１６５℃以上という大きな温度差のある貧溶媒に接触させることで、良溶媒溶液と貧溶媒との界面において、良溶媒を瞬時に蒸発させることができる。このため、原料成分は溶解度毎に分かれることなく複合化された粒子として、かつ結晶成長せずに析出する。
【００２３】
さらに、本発明は、良溶媒に原料成分を溶解して得られた良溶媒溶液を、良溶媒の沸点よりも１６５℃以上高い温度の貧溶媒と接触させて良溶媒を蒸発させて粒子を析出させる方法において、原料成分としてＬｉ２Ｓ及びＬｉＸ（Ｘは、Ｆ、Ｃｌ、Ｂｒ、及びＩの少なくとも一種である）を用い、（ｉ）良溶媒溶液が、これらの原料成分の他にさらにＨ２Ｓを溶解して得られたものであること、及び（ｉｉ）貧溶媒にＨ２Ｓが溶解されていること、のうちの少なくとも一方を満たすものである。このような条件下では、良溶媒及び貧溶媒のうちの少なくとも一方にＨ２Ｓが溶解されていることとなる。Ｌｉ２Ｓは、Ｈ２Ｓが存在すると、下記の反応によってＳ２−イオンがＳＨ−イオンに転化して、ＬｉＨＳが生成する。
【化１】
2018154547.tif 000003
【００２４】
ＬｉＨＳは、Ｈ２Ｓを放出してＬｉ２Ｓに変化しやすい。そして、粒子が析出する際に、Ｈ２Ｓを放出する際の結晶格子の振動により良溶媒が引き剥がされる。そのため、析出した粒子中に良溶媒が取り込まれにくい。また、ＬｉＨＳとの親和性が相対的に低い良溶媒（例えば、メタノールなど）を用いると、当該良溶媒が脱離しやい。そのため、粒子が析出する際に、析出した粒子中に当該良溶媒を取り込みにくい。さらに、ＬｉＨＳとの反応性が相対的に低い良溶媒を用いると、当該良溶媒と、Ｌｉ、Ｓ等とによる新規の安定な結晶を形成しにくい。
【００２５】
従って、良溶媒及び貧溶媒のうちの少なくとも一方にＨ２Ｓを溶解させて、良溶媒溶液中のＬｉ２ＳをＬｉＨＳに変換することにより、製造された粒子中への良溶媒の残存量を少なくすることができると考えられる。
【００２６】
粒子中への良溶媒の残存量を少なくすることにより、粒子中に取り込まれた良溶媒を除去するための、相転位温度以上の加熱が不要となり、粒子形状、複合状態等が不必要に変化することを抑制できる。また、製造された粒子を例えばリチウム電池の固体電解質の原料粒子として使用した場合には、粒子中への良溶媒の残存量を少なくすることにより、良溶媒の混入によるリチウムイオン伝導度の低下を抑制できる。
【００２７】
上記の効果は、原料成分のうちのＬｉ２ＳがＨ２ＳによってＬｉＨＳに変換されることによって発現すると考えられる。従って、本発明においては、原料成分としてのＬｉ２Ｓに代えてＬｉＨＳを使用しても同様の効果を奏する。この実施形態は、以下のとおりである。
【００２８】
良溶媒にＬｉＨＳ及びＬｉＸ（Ｘは、Ｆ、Ｃｌ、Ｂｒ、及びＩの少なくとも一種である）を溶解して、良溶媒溶液を得ること、及び得られた前記良溶媒溶液を、前記良溶媒の沸点よりも１６５℃以上高い温度の貧溶媒と接触させて、前記良溶媒溶液を蒸発させることにより、複合化粒子を析出させること、を含む、複合化粒子の製造方法。
【００２９】
（良溶媒）
本発明において、良溶媒とは、本発明における原料成分のうち全部又は一部を溶解することができ、かつ本発明における貧溶媒よりも原料成分の溶解度が高い溶媒である。本発明における良溶媒としては、特に限定されないが、例えば、メタノール、水、トルエン等が挙げられる。また、ＬｉＨＳとの親和性及び反応性の観点から、極性基（ＯＨ基）を有する溶媒（例えば、メタノール等）が好ましい。例えば、良溶媒としてメタノールを用いる場合、ＬｉＨＳはメタノールを構成する極性基（ＯＨ基）との親和性が低いため、メタノールが脱離しやすい。そのため、粒子が析出する際に、析出した粒子中にメタノールを取り込みにくい。さらに、メタノールとＬｉＨＳとの反応性は低く、メタノールと、Ｌｉ、Ｓ等とによる新規の安定な結晶を形成しにくい。
【００３０】
（原料成分）
本発明において、原料成分とは、本発明によって製造される粒子（「複合化粒子」とも称する）の原料となる成分であり、Ｌｉ２Ｓ又はＬｉＨＳ及びＬｉＸ（Ｘは、Ｆ、Ｃｌ、Ｂｒ、及びＩの少なくとも一種である）を含む。ＬｉＸ（ハロゲン化リチウム）において、Ｘは、Ｆ、Ｃｌ、Ｂｒ、又はＩの少なくとも一種である。また、原料成分として、Ｌｉ２Ｓ又はＬｉＨＳ、及びＬｉＸ（Ｘは、Ｆ、Ｃｌ、Ｂｒ、及びＩの少なくとも二種である）を用いることができる。例えば、原料成分として、Ｌｉ２Ｓ、ＬｉＩ、及びＬｉＢｒを用いることができる。同様に、原料成分として、ＬｉＨＳ、ＬｉＩ、及びＬｉＢｒを用いることもできる。
【００３１】
原料成分中の各成分の割合は、Ｌｉ２Ｓ又はＬｉＨＳ１モルに対して、ＬｉＸ（Ｘは、Ｆ、Ｃｌ、Ｂｒ、及びＩの少なくとも一種である）が、０．３０モル以上０．６０モル以下であってよい。Ｌｉ２Ｓ又はＬｉＨＳ１モルに対するＬｉＸ（Ｘは、Ｆ、Ｃｌ、Ｂｒ、及びＩの少なくとも一種である）の割合は、０．３０モル以上、０．３２モル以上、０．３５モル以上、０．６０モル以下、０．５７モル以下、０．５５モル以下であってよい。なお、ＬｉＸ（Ｘは、Ｆ、Ｃｌ、Ｂｒ、及びＩの少なくとも一種である）として、複数種類のものを同時に用いる場合、Ｌｉ２Ｓ又はＬｉＨＳ１モルに対して、複数種類のＬｉＸの合計割合が上記範囲内であってよい。したがって、例えばＬｉＸとして、ＬｉＩ及びＬｉＢｒを同時に用いられる場合、Ｌｉ２Ｓ又はＬｉＨＳ１モルに対して、ＬｉＩ及びＬｉＢｒの合計割合が上記範囲内であってよい。
【００３２】
原料成分を良溶媒に溶解させる方法は、特に限定されない。例えば、ＬｉＨＳ又はＬｉ２Ｓと、ＬｉＸ（Ｘは、Ｆ、Ｃｌ、Ｂｒ、及びＩの少なくとも一種である）とを、それぞれ所定の割合で、粒子（固体）状で良溶媒に溶解させてよい。具体的な例を用いて説明すると、例えばＬｉＸとしてＬｉＩ及びＬｉＢｒを同時に使用する場合では、以下の方法が挙げられるが、これらに限定されない。ＬｉＨＳと、ＬｉＩと、ＬｉＢｒとを、それぞれ所定の割合で良溶媒に溶解させてよく、又は、Ｌｉ２Ｓ、ＬｉＩ、及びＬｉＢｒを、それぞれ所定の割合で良溶媒に溶解させてよい。また、良溶媒溶液が、良溶媒にさらにＨ２Ｓを溶解して得られたものである場合では、Ｌｉ２Ｓ、ＬｉＩ、及びＬｉＢｒを、それぞれ所定の割合で良溶媒に溶解させる前に、又は溶解させた後に、Ｈ２Ｓガスを、例えば吹き込みにより溶解し、Ｌｉ２ＳのＳ２−をＳＨ−に変化させてＬｉＨＳに変換することにより、ＬｉＨＳ、ＬｉＩ、及びＬｉＢｒが溶解した良溶媒溶液としてもよい。Ｈ２Ｓの溶解について、詳しくは後述する。
【００３３】
（良溶媒溶液）
本発明における良溶媒溶液は、良溶媒に原料成分を溶解させた溶液である。良溶媒溶液における複数の原料成分の濃度は特に限定されないが、合計で５ｇ／ｌ以上、１０ｇ／ｌ以上、２０ｇ／ｌ以上、又は５０ｇ／ｌ以上が好ましい。これは、良溶媒溶液中に溶解している原料成分の濃度が高いほど、原料成分がより複合化された状態で回収でき、すなわち、より複合化の程度の高い粒子を得ることができる。これは、溶解している原料成分の濃度が高いほど、溶液の粘度がより高くなり、溶液中におけるイオンの動きが阻害されるから、良溶媒を蒸発させた場合に、原料成分が溶液中での配置のまま結晶として析出しやすくなるためである。
【００３４】
（貧溶媒）
本発明における貧溶媒は、良溶媒よりも原料成分の溶解度が低い溶媒である。本発明における貧溶媒は、得られる粒子の溶解度も低くてよい。本発明における貧溶媒は、良溶媒の沸点よりも１６５℃以上高い温度に加熱されている。良溶媒の沸点と貧溶媒が加熱される温度との差は、１６５℃以上であればよいが、１７０℃以上、１７５℃以上、１８０℃以上、又は１９０℃以上であってよい。貧溶媒の温度を、良溶媒の沸点よりも１６５℃以上高い温度に設定するための加熱の方法は特に限定されない。この加熱方法としては、目的とする温度にまで貧溶媒を加熱することができる方法であれば、いかなる方法も使用することができる。貧溶媒の温度が良溶媒の沸点よりも高ければ高いほど良溶媒の蒸発速度が速くなる。このことから、貧溶媒の加熱温度は特に上限はないが、貧溶媒の沸点以下が好ましい。
【００３５】
本発明における貧溶媒としては、特に限定されないが、良溶媒の沸点よりも１６５℃以上高い温度に加熱される。そのため、常圧においてその温度に加熱することができる程度に沸点が高い貧溶媒が用いられる。貧溶媒としては、比較的に沸点の高い溶媒である、例えばドデカン（沸点約２１６℃）、トリデカン（沸点約２３５℃）等が挙げられる。貧溶媒は本発明に使用される良溶媒の沸点との関係を考慮して選択されることが好ましい。具体的には、良溶媒の沸点よりも１６５℃以上高い沸点を有する貧溶媒が選択されることが好ましい。例えば、良溶媒としてメタノール（沸点約６５℃）を用いる場合には、貧溶媒としてトリデカン（沸点約２３５℃）を選択することができる。
【００３６】
（Ｈ２Ｓの溶解）
本発明の複合化粒子の製造方法は、原料成分としてＬｉ２Ｓを含む際に、良溶媒溶液が、良溶媒にさらにＨ２Ｓを溶解して得られたものであること、及び貧溶媒にＨ２Ｓが溶解されていること、のうちの少なくとも一方を満たす。すなわち、本発明の複合化粒子の製造方法は、上述した（ｉ）及び（ｉｉ）のうちの少なくとも一方を満していればよく、（ｉ）を少なくとも満たしてもよく、（ｉｉ）を少なくとも満たしてもよく、（ｉ）及び（ｉｉ）を同時に満たしてもよい。良溶媒及び貧溶媒のうちの少なくとも一方における、溶解後のＨ２Ｓの濃度は、任意であってよい。これらの溶媒中のＨ２Ｓ濃度は、例えば、飽和濃度であってよい。
【００３７】
良溶媒及び／又は貧溶媒にＨ２Ｓを溶解させるために、例えば、これらの溶媒中へのＨ２Ｓの吹き込み、例えばバブリングの形式で導入する方法を採用してよい。このとき、Ｈ２Ｓのみを吹き込んでもよく、Ｈ２Ｓと不活性気体との混合ガスを吹き込んでもよい。不活性気体は、例えば、窒素、ヘリウム、アルゴン等であってよい。バブリングの際に、Ｈ２Ｓの供給量と排出量とをモニターし、両者が略同一量で安定したときに、これらの溶媒中のＨ２Ｓ濃度が飽和濃度に達したと評価してよい。
【００３８】
上述のとおり、本発明が所期する効果は、Ｈ２Ｓの存在によって、原料成分のうちのＬｉ２ＳがＬｉＨＳに変換されることによって奏されると考えられる。従ってＨ２Ｓは、良溶媒及び貧溶媒のどちらに溶解しても、同様の効果が得られる。しかしながら、貧溶媒に対するＨ２Ｓの溶解度が低い場合、例えば貧溶媒がトリデカンである場合には、Ｌｉ２ＳとＨ２Ｓとの反応を十分に進行させる観点から、少なくとも良溶媒中にＨ２Ｓが溶解されることが好ましい。
【００３９】
（接触の方法）
本発明において、良溶媒溶液は、良溶媒の沸点よりも１６５℃以上高い温度に加熱された貧溶媒と接触する。良溶媒溶液と貧溶媒との接触方法は、特に限定されない。具体的には、例えば、貧溶媒の液面上方から良溶媒溶液を滴下する方法、貧溶媒の液面上方から良溶媒溶液を噴霧する方法、貧溶媒中に浸した状態のノズル先端から良溶媒溶液の液滴として注入する方法等であってよい。良溶媒溶液と貧溶媒との接触の際に使用されるノズルは、例えば、チューブノズル、多孔体ノズル、噴霧ノズル等であってよい。噴霧ノズルとしてより具体的には、圧力ノズル、インジェクタ、一流体噴霧ノズル、二流体噴霧ノズル等が挙げられる。
【００４０】
良溶媒溶液と貧溶媒との接触のときの良溶媒溶液の液滴径は、特に限定されないが、瞬時に蒸発しやすいという観点から、１ｍｍ以下が好ましく、５００μｍ以下がより好ましく、１００μｍ以下がより好ましい。効率的に複合化された粒子を得るという観点から、液滴径は、１μｍ以上が好ましく、５μｍ以上がより好ましく、１０μｍ以上がより好ましい。
【００４１】
本発明において、貧溶媒は、良溶媒溶液よりも有意に高い温度に加熱されている。そのため、良溶媒溶液が貧溶媒に接触した瞬間に、良溶媒溶液中の良溶媒が蒸発し、貧溶媒の液面付近において原料成分が高度に複合化された粒子が析出する。
【００４２】
本発明の方法は、例えば図１Ａ及び図１Ｂに図示される装置により実施することができる。図１Ａは、良溶媒溶液を貧溶媒の液面上方から噴霧する例であり、図１Ｂは、良溶媒溶液を貧溶媒の液中に注入する例である。
【００４３】
図１Ａに示した方法では、先ず、貧溶媒（６０）を反応容器（１０）に入れて、加熱装置（２０）によって良溶媒の沸点よりも１６５℃以上高い温度に加熱する。その後、良溶媒溶液（３０）を、例えば一流体噴霧ノズル（４０）により微小液滴状の良溶媒溶液（５０）として、高温の貧溶媒（６０）の液中に注入して接触させる。注入された液滴状の良溶媒溶液（５０）が高温の貧溶媒（６０）と接触した瞬間に、液滴状の良溶媒溶液（５０）中の良溶媒は蒸発し、原料成分が複合化された粒子が貧溶媒（６０）中に析出する。蒸発した良溶媒は、予め容器内に流通している流通ガス（７０）とともに、反応容器（１０）の外に排気される。
【００４４】
図１Ｂに示した方法は、良溶媒溶液（３０）を、例えば噴霧ノズル（４１）により霧状の良溶媒溶液（５１）として、加熱された貧溶媒（６０）の液面に噴霧して接触させる他は、図１Ａに示した方法と略同様に実施されてよい。噴霧された霧状の良溶媒溶液（５１）が加熱された貧溶媒（６０）の液面に接触した瞬間に、霧状の良溶媒溶液（５１）中の良溶媒は蒸発し、原料成分が複合化された粒子が貧溶媒（６０）中に析出する。蒸発した良溶媒は、あらかじめ容器内に流通している流通ガス（７０）と共に、容器の外に排気される。
【００４５】
図１Ｃに、本発明の方法の一例を図示した。図１Ｃに示した方法は、良溶媒中にＨ２Ｓを溶解させる場合の例である。
【００４６】
図１Ｃの方法によると、例えば、適当な容器（８０）中で、原料成分、例えばＬｉ２Ｓ、ＬｉＩ、及びＬｉＢｒを良溶媒に溶解して良溶媒溶液とした後、得られた良溶媒溶液にＨ２Ｓを吹き込むことによって、良溶媒中にＨ２Ｓを溶解させる。ここで溶解されたＨ２Ｓの存在により、良溶媒溶液中のＬｉ２ＳはＬｉＨＳに変換される。Ｌｉ２Ｓ、ＬｉＩ、及びＬｉＢｒを溶解する前の良溶媒に、Ｈ２Ｓを溶解させてもよい。
【００４７】
Ｈ２Ｓの吹き込みは、例えば、良溶媒又は良溶媒溶液中に挿入した管を介して行ってよい。Ｈ２Ｓは、適当な不活性ガス、例えばＡｒ等との混合ガスとして吹き込んでよい。この場合、吹き込みの初期には容器（８０）からは実質的にＡｒのみが排気されるが、液中のＨ２Ｓ濃度が飽和に近づくと、ＡｒとともにＨ２Ｓが排気されてくる。この排気の組成を追跡することよって、液中のＨ２Ｓ濃度を推定してよい。
【００４８】
次いで、Ｈ２Ｓ濃度が十分に高くなった良溶媒溶液を反応原料用容器（８５）に移し、例えばポンプを用いて、反応容器（１０）中の貧溶媒（６０）中に良溶媒溶液の液滴（５０）として注入してよい。このとき、反応容器（１０）内には流通ガス（７０）を流通させてよい。
【００４９】
図１Ｄに、貧溶媒中にＨ２Ｓを溶解させて本発明の方法を実施する方法の一例を図示した。
【００５０】
図１Ｄの方法によると、図１Ａに示した方法において、反応容器（１０）内に流通ガス（７０）を流通させる代わりに、貧溶媒（６０）中にＨ２Ｓを吹き込むことによって、貧溶媒（６０）中にＨ２Ｓを溶解させることができる。Ｈ２Ｓの吹き込みは、例えば、貧溶媒中に挿入した管を介して行ってよい。Ｈ２Ｓは、適当な不活性ガス、例えばＡｒ等との混合ガスとして吹き込んでよい。この場合、排気の組成を追跡することよって、貧溶媒中のＨ２Ｓ濃度の推定ができることは、図１Ｃの場合と同様である。図１Ｄの方法による場合、良溶媒溶液と貧溶媒との接触は、貧溶媒中のＨ２Ｓ濃度が十分に高くなった後に開始することが好ましい。
【００５１】
本発明の方法においては、例えば、図１Ｃに図示した態様と、図２Ｄに図示した態様とを重畳的に行い、良溶媒及び貧溶媒の双方にＨ２Ｓを溶解させて実施してもよい。
【００５２】
図１Ｃ及び図１Ｄには、良溶媒溶液と貧溶媒との接触を、微小液滴状の良溶媒溶液（５０）として貧溶媒（６０）の液中に注入して接触させる方法について示した。しかし、図１Ｃ及び図１Ｄの方法において、その他の接触方法を採用してもよい。
【００５３】
上記の図１Ａ〜Ｄは、本発明の実施態様をこれらの態様に限定する趣旨ではない。
【実施例】
【００５４】
（実施例１）
良溶媒としてのメタノール３００ｍＬに、原料成分としてＬｉ２Ｓを８．３３ｇ、ＬｉＩを４．０４ｇ、及びＬｉＢｒを２．６３ｇ溶解させた。各原料成分に微量に含まれている不溶性成分（Ｌｉ２ＣＯ３等）を、０．２μｍメッシュを用いて吸引ろ過により取り除き、Ｌｉ２Ｓ、ＬｉＩ、及びＬｉＢｒ（モル比６：１：１）が、メタノール溶液中の原料成分濃度が合計で５０ｇ／Ｌになるように溶解されたメタノール溶液を作製した。このメタノール溶液を５００ｍＬ丸底フラスコに入れた。フラスコ内のメタノール溶液中に、バブリング管を用いて、Ｈ２ＳとＡｒとの混合ガス（モル比１：１）を４００ｍＬ／分の流量にて１．５ｈｒ吹き込んだ（図１Ａ参照）。以上の操作により、Ｌｉ２ＳのＳ２−をＳＨ−に転化させて、ＬｉＨＳ、ＬｉＩ、及びＬｉＢｒ（モル比１２：１：１）が溶解した良溶媒溶液を作製した。
【００５５】
貧溶媒としてのトリデカン（沸点約２３５℃）３５０ｍＬを５００ｍＬ丸底フラスコに入れ、２３０℃に加熱したオイルバスに入れた。貧溶媒の温度が安定した後、良溶媒溶液を、貧溶媒中に浸したチューブノズル（１／１６インチＰＦＡチューブ、内径５００μｍ）を通して、約８ｍＬ／分で２０分間にわたって、貧溶媒中に注入した。その後、注入を止め、２３０℃で１時間保持した。貧溶媒中に析出した析出物をグローブボックス内でろ別して回収し、実施例１の粒子を得た。実施例１における良溶媒の沸点と貧溶媒の温度との差は、約１６５℃であった。
【００５６】
（参考例１）
良溶媒としてのメタノール３００ｍＬに、原料成分としてＬｉ２Ｓを８．３３ｇ、ＬｉＩを４．０４ｇ、及びＬｉＢｒを２．６３ｇ溶解させた。各原料成分に微量に含まれている不溶性成分（Ｌｉ２ＣＯ３等）を、０．２μｍメッシュを用いて吸引ろ過により取り除き、Ｌｉ２Ｓ、ＬｉＩ、及びＬｉＢｒ（モル比６：１：１）を、メタノール中の原料成分濃度が合計で５０ｇ／Ｌになるように溶解されたメタノール溶液を作製した。参考例１では、該メタノール溶液を良溶媒溶液とした。
【００５７】
参考例１の良溶媒溶液を、圧力ノズルを用いて約５０ｍｌ／分で５分間にわたって、貧溶媒に噴霧したこと以外は実施例１と同様にして、参考例１の粒子を得た。
【００５８】
（比較例１）
原料成分としてのＬｉ２Ｓ、ＬｉＩ、及びＬｉＢｒの良溶媒溶液中の濃度の合計を５０ｇ／Ｌとしたこと、
貧溶媒としてのトリデカンの温度を８０℃としたこと、
常圧撹拌下の貧溶媒に良溶媒溶液を、液滴径約２ｍｍ、５ｍＬ／分の速度で１０分間滴下しながら良溶媒を連続的に留去したこと、かつ
良溶媒の溶液滴下終了後、さらに丸底フラスコの温度を８０℃に保持しながら約３０分間蒸発留去を続けたこと
を除いて実施例１と同様にして、比較例１の粒子を得た。
【００５９】
なお、比較例１における良溶媒の沸点と、貧溶媒の加熱温度との差は、約１５℃であった。
【００６０】
（比較例２）
原料成分であるＬｉ２Ｓ、ＬｉＩ、及びＬｉＢｒを、良溶媒溶液中の濃度の合計が２０ｇ／Ｌになるように、良溶媒としての１−ペンタノール（沸点約１３８℃）中に投入した。得られた混合液を撹拌しながら、液中に硫化水素を流通し、Ｌｉ２ＳをＬｉＨＳに転化させ、原料成分をすべて溶解して、良溶媒溶液を作製した。貧溶媒としてのトリデカン４００ｍＬを１，０００ｍＬ丸底フラスコに入れ、２３０℃に加熱したオイルバスに入れた。貧溶媒の温度が安定した後、良溶媒溶液を貧溶媒中に浸したチューブノズルを通して、約５０ｍＬ／分で１１分間にわたって貧溶媒中に注入した。蒸発してくる蒸気を冷却管（水道水温度）で冷やして液化し、回収した。なお、比較例３における良溶媒の沸点と、貧溶媒の加熱温度との差は、約９２℃であった。
【００６１】
滴下終了後も、蒸気が発生し続けたので、そのまま丸底フラスコの温度を保持した。約３０分経過後、冷却管から回収される液体は、ほとんど出なくなった。その後さらに３０分間、丸底フラスコの温度を保持した後、加温を止めた。丸底フラスコをグローブボックスに入れ、アルゴン雰囲気化で内容物をろ過して、固形分とろ液とに分離した。ろ液をグローブボックスの外に出し、臭いをかいだところ、良溶媒としての１−ペンタノールの臭いが確認された。
【００６２】
滴下終了後も蒸気が発生し続けたこと、及びろ液から良溶媒としての１−ペンタノールの臭いが確認されたことから、貧溶媒に滴下された良溶媒溶液中の良溶媒は、貧溶媒の液面において瞬時に蒸発せずに貧溶媒と混ざり、混合溶液となったと考えられる。
【００６３】
このことから、貧溶媒を良溶媒の沸点よりも約９２℃（約２３０℃−約１３８℃）高い温度に加熱した程度では、良溶媒溶液を貧溶媒と接触させても、良溶媒を貧溶媒の液面において瞬時に蒸発させることはできないと考えられる。
【００６４】
（評価１）
図２は比較例１の、図３は実施例１の、図４は参考例１の、それぞれの析出方法によって得られた析出物の走査型電子顕微鏡による観察結果である。
【００６５】
比較例１の析出物の走査型電子顕微鏡写真である図２では、粒径が５０μｍ以上の大きな粒子が観察された。なお、図２における高輝度の部分は、ヨウ素及び／又は臭素が局在している部分である。
【００６６】
図２では大きい粒径の粒子が析出していることから、比較例１の条件では粒子を得ることができないといえる。また、ヨウ素及び／又は臭素が局在している部分がみられることから、析出した粒子は複合化されていないといえる。これらのことは、良溶媒がゆっくりと蒸発したために、貧溶媒と良溶媒との混合溶媒中において良溶媒の濃度がゆっくりと低下したことにより、結晶成長がゆっくりと起こるとともに、溶解度の差によって原料成分がそれぞれ異なる結晶として析出したことを示唆している。
【００６７】
実施例１の走査型電子顕微鏡写真である図３では、０．１〜２μｍの粒子が確認された。
【００６８】
図３から、本発明の方法により析出を行った場合には、２μｍ以下の粒子として析出物が回収されていることが分かる。これは、良溶媒溶液を貧溶媒中に注入することによって、良溶媒溶液中の良溶媒が貧溶媒と接触すると瞬時に蒸発し、良溶媒溶液に溶解していた原料成分が瞬時に析出したことを示唆している。
【００６９】
参考例１の走査型電子顕微鏡写真である図４では、０．１〜２μｍの粒子が確認された。
【００７０】
図４から、参考例１の方法により析出を行った場合には、２μｍ以下の粒子として析出物が回収されていることがわかる。これは、噴霧によって良溶媒溶液中の良溶媒が貧溶媒の液面において瞬時に蒸発し、良溶媒溶液に溶解していた原料成分が瞬時に析出したことを示唆している。
【００７１】
（評価２）
図５は、実施例１、参考例１及び比較例１それぞれの方法により得られた結晶について、Ｘ線回折を行った結果を比較したものである。
【００７２】
図５に示したとおり、比較例１では、２θ＝２５．９４に１つ目のピークがあり、２θ＝２６．９６に２つ目のピークがあり、２θ＝２８．００に３つ目のピークがある。実施例１では、２θ＝２６．１４に１つ目のピークがあり、２θ＝２６．８０に２つ目のピークがあり、２θ＝２７．６７に３つ目のピークがある。参考例１では、２θ＝２６．１２に１つ目のピークがあり、２θ＝２６．７６に２つ目のピークがあり、２θ＝２７．７０に３つ目のピークがある。
【００７３】
比較例１に対して、実施例１及び参考例１では、１つ目のピークは右側にシフトしており、２つ目及び３つ目のピークはそれぞれ左側にシフトしている。
【００７４】
ここで、２θ＝２６付近のピークはＬｉＩ（（１１１）面）に、２θ＝２７付近のピークはＬｉ２Ｓ（（１１１）面）に、２θ＝２８付近のピークはＬｉＢｒ（（１１１）面）に、それぞれ帰属される。
【００７５】
これらのピークがシフトするほど、これらのピークが示す結晶に他の塩のアニオンが固溶している程度が大きいといえる。例えば、ＬｉＩのピークが高角側にシフトすることは、ＬｉＩの結晶格子が縮小していることを示しており、この結晶格子の縮小は、結晶中のヨウ化物イオンの位置に、ヨウ化物イオンより径の小さい臭化物イオン又は硫化物イオンが置換して入り込んだことに起因する。
【００７６】
これらの結果から、実施例１及び参考例１の析出物は、比較例１の析出物よりも、より複合化された結晶であると考えられる。
【００７７】
（評価３）
図６は、実施例１及び参考例１それぞれの方法により得られた析出物のＸ線回折測定結果を示した図である。図６から、実施例１の方法により得られた粒子においては、参考例１で観察されたＬｉ２Ｓ−メタノール結晶に帰属される２θ＝１１．６４、２３．３６、及び３５．３８のピークが観察されなかった。この結果から、実施例１の方法によると、Ｌｉ２Ｓとメタノールとの反応による結晶の析出が抑制されていることが分かる。
【００７８】
（評価４）
図７は、実施例１及び参考例１それぞれの方法により得られた粒子のＴＧ／ＤＴＡ測定結果を示した図である。図７では、４００℃付近での重量変化量が、粒子中に含まれるメタノールの質量を示している。実施例１で得られた粒子では、この温度領域の重量変化が約０．５％であり、粒子に含有されるメタノールが少ないことが分かる。すなわち、実施例１の製造方法によると、複数の原料成分が複合化され、かつ結晶成長が少ない粒子が得られるだけでなく、さらに粒子中のメタノールの残存量の少ない粒子を得ることができることが分かる。
【符号の説明】
【００７９】
１０    反応容器
２０    加熱装置
３０    良溶媒溶液
４０    一流体噴霧ノズル
４１    噴霧ノズル
５０    液状の良溶媒溶液
５１    霧状の良溶媒溶液
６０    貧溶媒
７０    流通ガス
８０    容器
８５    反応原料用容器
【図１Ａ】
2018154547.tif 000004
【図１Ｂ】
2018154547.tif 000005
【図１Ｃ】
2018154547.tif 000006
【図１Ｄ】
2018154547.tif 000007
【図２】
2018154547.tif 000008
【図３】
2018154547.tif 000009
【図４】
2018154547.tif 000010
【図５】
2018154547.tif 000011
【図６】
2018154547.tif 000012
【図７】
2018154547.tif 000013